КАРБОКСИФУНКЦИОНАЛЬНЫЕ ПРОДУКТЫ РЕАКЦИИ НА ОСНОВЕ ПРОСТОГО ПОЛИЭФИРА И ВОДНЫЕ ГРУНТОВОЧНЫЕ МАТЕРИАЛЫ, ВКЛЮЧАЮЩИЕ ПРОДУКТЫ РЕАКЦИИ

1. Пигментированный водный грунтовочный материал, включающий продукт реакции на основе простого полиэфира, который возможно получить реакцией
(a) по меньшей мере, одного циклического диангидрида четырехосновных карбоновых кислот, имеющего алифатический, ароматический, или аралифатический радикал X, соединяющий мостиком две ангидридные группы с
(b) по меньшей мере, одним простым полиэфиром общей структурной формулы (II)
,
3
6
в которой R означает С-С алкиленовый радикал и n выбирают соответственно так, что простой полиэфир (b) обладает среднечисловой молекулярной массой 500-5000 г/моль,
компоненты (а) и (b) применяют в реакции в молярном соотношении 0.7/2.3-1.6/1.7, и полученный продукт реакции обладает кислотным числом 5-80 мг КОН/г.
2. Грунтовочный материал по п. 1, где простой полиэфир (b) обладает среднечисловой молекулярной массой 650-4000 г/моль.
3. Грунтовочный материал по п. 1 или 2, где группа R в общей структурной формуле (II) содержит тетраметиленовые радикалы.
4. Грунтовочный материал по любому из пп. 1-3, где компоненты (а) и (b) применяют в молярном соотношении 0.45/1-0.55/1.
5. Грунтовочный материал по любому из пп. 1-4, где продукт реакции на основе простого полиэфира обладает среднечисловой молекулярной массой 1500-15000 г/моль.
6. Грунтовочный материал по любому из пп. 1-5, который имеет кислотное число 8-60 мг КОН/г.
7. Пигментированный водный грунтовочный материал по любому из пп. 1-6, где общая сумма массовых процентов фракций, в пересчете на общую массу пигментированного водного грунтовочного материала, всех продуктов реакции на основе простого полиэфира составляет 0.1-20 мас. %.
8. Пигментированный водный грунтовочный материал по любому из пп. 1-7, который включает меламиновую смолу, а также полиуретановую смолу, которая привита при помощи олефиново-ненасыщенных мономеров и которая дополнительно содержит гидроксильные группы.
9. Грунтовочный материал по пп. 1-8, где диангидрид четырехосновных карбоновых кислот (а) представляет собой пиромеллитовый диангидрид, циклобутандиангидрид четырехосновных карбоновых кислот, бензофенондиангидрид четырехосновных карбоновых кислот, бициклооктендиангидрид четырехосновных карбоновых кислот и/или дифенилсульфонилдиангидрид четырехосновных карбоновых кислот.
10. Грунтовочный материал по пп. 1-8, включающий продукт реакции на основе простого полиэфира, который возможно получить реакцией
(a1) по меньшей мере, одного диангидрида четырехосновных карбоновых кислот общей структурной формулы (I)
,
1
в которой X означает связь или алифатический, ароматический или аралифатический радикал с (b) по меньшей мере, одним простым полиэфиром общей структурной формулы (II)
,
3
6
в которой R означает С-С алкиленовый радикал и n выбирают соответственно
так, что простой полиэфир (b) обладает среднечисловой молекулярной
массой 500-5000 г/моль,
компоненты (а) и (b) применяют в реакции в молярном соотношении 0.7/2.3-1.6/1.7 и полученный продукт реакции обладает кислотным числом 5-80 мг КОН/г.
11. Грунтовочный материал по п. 10, где диангидрид четырехосновных карбоновых кислот (al) представляет собой 4,4'-оксидифталевый ангидрид или 4,4'-(4,4'-изопропилидендифенокси)бис(фталевый ангидрид).
12. Продукт реакции на основе простого полиэфира, который возможно получить реакцией
(a1) по меньшей мере, одного диангидрида четырехосновных карбоновых кислот общей структурной формулы (I)
,
1
в которой Х означает связь или алифатический, ароматический или аралифатический радикал с
(b) по меньшей мере, одним простым полиэфиром общей структурной формулы (II) ,
3
6
в которой R означает С-С алкиленовый радикал и n выбирают соответственно так, что простой полиэфир (b) обладает среднечисловой молекулярной массой 500-5000 г/моль,
компоненты (а) и (b) применяют в реакции в молярном соотношении 0.7/2.3-1.6/1.7 и полученный продукт реакции обладает кислотным числом 5-80 мг КОН/г.
1
13. Продукт реакции на основе простого полиэфира по п. 12, где группа X согласно общей структорной формулы (I) представляет собой радикал, включающий 1-30 атомов углерода или 1-16 атомов углерода.
14. Продукт реакции на основе простого полиэфира по п. 12, где
1
X означает связь и таким образом соответствует 4,4'-оксидифталевому ангидриду
или
1
X означает  и таким образом соответствует 4,4'-(4,4'-изопропилидендифенокси)бис(фталевому ангидриду).
15. Применение пигментированного водного грунтовочного материала по любому из пп. 1-11 или применение продукта реакции по любому из пп. 12-14 для улучшения устойчивости к растрескиванию красочных систем, полученных, применяя грунтовочный материал.
16. Способ получения многослойной красочной системы путем
(1) нанесения пигментированного водного грунтовочного материала на подложку,
(2) формирования полимерной пленки из покрывающего материала, нанесенного на этапе (1),
(3) нанесения материала покровного лака на полученную грунтовку, и последующее
(4) отверждения грунтовки вместе с покровным лаком,
где на этапе (1) применяют пигментированный водный грунтовочный материал по любому из пп. 1-11 или пигментированный водный грунтовочный материал, включающий продукт реакции по любому из пп. 12-14.
17. Способ по п. 16, в котором подложка из этапа (1) является металлической подложкой, покрытой отвержденным покрытием, полученным электроосаждением, и все покрытия, нанесенные на покрытие, полученное электроосаждением, отверждают вместе.
18. Способ по п. 16, в котором подложка из этапа (1) является металлической или пластиковой подложкой.
19. Многослойная красочная система, получаемая способом по любому из пп. 16-18.